(57)【要約】【課題】電子デバイス等の装置内部に侵入した水分を容易かつ確実に吸湿できる材料を提供する。【解決手段】吸湿剤及び樹脂成分を含有する吸湿性成形体に係る。【選択図】なし【特許請求の範囲】
【請求項１】
吸湿剤及び樹脂成分を含有する吸湿性成形体。
【請求項２】
吸湿剤が、アルカリ土類金属酸化物及び硫酸塩の少なくとも１種を含む請求項１記載の吸湿性成形体。
【請求項３】
吸湿剤が、ＣａＯ、ＢａＯ及びＳｒＯの少なくとも１種である請求項１記載の吸湿性成形体。
【請求項４】
吸湿剤として、比表面積１０ｍ２／ｇ以上の粉末が用いられている請求項１記載の吸湿性成形体。
【請求項５】
吸湿剤として、比表面積４０ｍ２／ｇ以上の粉末が用いられている請求項１記載の吸湿性成形体。
【請求項６】
吸湿剤が吸湿性成形体中３０〜９５重量％含有されている請求項１記載の吸湿性成形体。
【請求項７】
樹脂成分が、フッ素系、ポリオレフィン系、ポリアクリル系、ポリアクリロニトリル系、ポリアミド系、ポリエステル系及びエポキシ系の少なくとも１種の高分子材料である請求項１記載の吸湿性成形体。
【請求項８】
さらにガス吸着剤を含有する請求項１記載の吸湿性成形体。
【請求項９】
ガス吸着剤が、無機多孔質材料からなる請求項８記載の吸湿性成形体。
【請求項１０】
吸湿性成形体表面の一部又は全部に樹脂被覆層が形成されている請求項１記載の吸湿性成形体。
【請求項１１】
樹脂成分がフィブリル化されている請求項１記載の吸湿性成形体。
【請求項１２】
吸湿剤としてＣａＯ、ＢａＯ及びＳｒＯの少なくとも１種であって比表面積１０ｍ２／ｇ以上の粉末が用いられ、かつ、樹脂成分としてフッ素系樹脂が用いられてなる請求項１記載の吸湿性成形体。
【請求項１３】
フッ素系樹脂がフィブリル化されている請求項１２記載の吸湿性成形体。
【請求項１４】
請求項１記載の電子デバイス用吸湿性成形体。
【発明の詳細な説明】
【技術分野】
【０００１】
本発明は、吸湿性成形体に関する。
【背景技術】
【０００２】
電池、キャパシタ（コンデンサ）、表示素子等の電子デバイスは、超小型化・超軽量化の一途をたどっている。これらの電子部品は、必ず外装部の封止工程において、ゴム系シール材あるいはＵＶ硬化性樹脂等の樹脂系接着剤を用いて封止が行われる。ところが、これらの封止方法では、保存中又は使用中にシール材を通過する水分により電子部品の性能劣化が引き起こされる。すなわち、電子デバイス内に侵入した水分により、電子デバイス内部の電子部品が変質又は腐食するおそれがある。例えば、有機電解質を用いる電池又はコンデンサでは、その電解質中に水分が混入すると電気伝導度の変化、侵入水分の電気分解等が起こり、さらに端子間の電圧の降下やガス発生による外装ケースの歪みや漏液を生じることがある。このように、電子デバイス内に侵入した水分により、電子デバイスの性能安定性・信頼性を維持することが困難となっている。
【０００３】
また、これを解決するためにハーメチクシール又は金属溶接を行うことも考えられる。ところが、これらの技術では、外装ケースの膨れや内部減圧による歪み、ひいては内部の機能材料の化学変化が引き起こされる。
【０００４】
他方、これらの電子デバイスを組み立てる工程では、全工程にわたって湿度を０に維持することは事実上不可能であるため、例えば電子デバイス完成後のエージング工程中において、組立工程中に電子デバイス中に侵入した水分を吸湿することが必要不可欠となる。ところが、前記のように、電子デバイス内に侵入した水分を確実かつ容易に吸湿する技術は未だ確立されていない。
【発明の開示】
【発明が解決しようとする課題】
【０００５】
従って、本発明の主たる目的は、これら従来技術の問題を解消し、電子デバイス等の装置内部に侵入した水分を容易かつ確実に吸湿できる材料を提供することにある。
【課題を解決するための手段】
【０００６】
本発明者は、これら従来技術の問題に鑑み、鋭意研究を重ねた結果、特定の吸湿性成形体が上記目的を達成できることを見出し、ついに本発明を完成するに至った。
【０００７】
すなわち、本発明は、下記の吸湿性成形体に係るものである。
１．吸湿剤及び樹脂成分を含有する吸湿性成形体。
２．吸湿剤が、アルカリ土類金属酸化物及び硫酸塩の少なくとも１種を含む請求項１記載の吸湿性成形体。
３．吸湿剤が、ＣａＯ、ＢａＯ及びＳｒＯの少なくとも１種である前記項１記載の吸湿性成形体。
４．吸湿剤として、比表面積１０ｍ２／ｇ以上の粉末が用いられている前記項１記載の吸湿性成形体。
５．吸湿剤として、比表面積４０ｍ２／ｇ以上の粉末が用いられている前記項１記載の吸湿性成形体。
６．吸湿剤が吸湿性成形体中３０〜９５重量％含有されている前記項１記載の吸湿性成形体。
７．樹脂成分が、フッ素系、ポリオレフィン系、ポリアクリル系、ポリアクリロニトリル系、ポリアミド系、ポリエステル系及びエポキシ系の少なくとも１種の高分子材料である前記項１記載の吸湿性成形体。
８．さらにガス吸着剤を含有する前記項１記載の吸湿性成形体。
９．ガス吸着剤が、無機多孔質材料からなる前記項８記載の吸湿性成形体。
１０．吸湿性成形体表面の一部又は全部に樹脂被覆層が形成されている前記項１記載の吸湿性成形体。
１１．樹脂成分がフィブリル化されている前記項１記載の吸湿性成形体。
１２．吸湿剤としてＣａＯ、ＢａＯ及びＳｒＯの少なくとも１種であって比表面積１０ｍ２／ｇ以上の粉末が用いられ、かつ、樹脂成分としてフッ素系樹脂が用いられてなる前記項１記載の吸湿性成形体。
１３．フッ素系樹脂がフィブリル化されている前記項１２記載の吸湿性成形体。
１４．前記項１記載の電子デバイス用吸湿性成形体。
【発明を実施するための最良の形態】
【０００８】
本発明の吸湿性成形体は、吸湿剤及び樹脂成分を含有する。吸湿性成形体の形状は限定的でなく、最終製品の用途、使用目的、使用部位等に応じて適宜設定すれば良く、例えばシート状、ペレット状、板状、フィルム状、粒状（造粒体）等を挙げることができる。
【０００９】
吸湿剤としては、少なくとも水分を吸着できる機能を有するものであれば良いが、特に化学的に水分を吸着するとともに吸湿しても固体状態を維持する化合物が好ましい。このような化合物としては、例えば金属酸化物、金属の無機酸塩・有機酸塩等が挙げられるが、本発明では特にアルカリ土類金属酸化物及び硫酸塩の少なくとも１種を用いることが好ましい。
【００１０】
アルカリ土類金属酸化物としては、例えば酸化カルシウム（ＣａＯ）、酸化バリウム（ＢａＯ）、酸化マグネシウム（ＭｇＯ）、酸化ストロンチウム（ＳｒＯ）が挙げられる。
【００１１】
硫酸塩としては、例えば硫酸リチウム（Ｌｉ２ＳＯ４）、硫酸ナトリウム（Ｎａ２ＳＯ４）、硫酸カルシウム（ＣａＳＯ４）、硫酸マグネシウム（ＭｇＳＯ４）、硫酸コバルト（ＣｏＳＯ４）、硫酸ガリウム（Ｇａ２（ＳＯ４）３）、硫酸チタン（Ｔｉ（ＳＯ４）２）、硫酸ニッケル（ＮｉＳＯ４）等が挙げられる。その他にも、本発明の吸湿剤として吸湿性を有する有機化合物も使用できる。
【００１２】
本発明の吸湿剤としては、アルカリ土類金属酸化物が好ましい。特に、ＣａＯ、ＢａＯ及びＳｒＯの少なくとも１種が好ましい。最も好ましくはＣａＯである。
【００１３】
本発明の吸湿剤は、粉末の形態で含有させることが好ましい。この場合、粉末の比表面積（ＢＥＴ比表面積）は、通常１０ｍ２／ｇ以上、さらには３０ｍ２／ｇ以上、特に４０ｍ２／ｇ以上であることが好ましい。このような吸湿剤としては、例えば水酸化カルシウムを９００℃以下（好ましくは７００℃以下、最も好ましくは５００℃以下（特に４９０〜５００℃）で加熱して得られるＣａＯ（粉末）を好適に用いることができる。本発明では、ＢＥＴ比表面積１０ｍ２／ｇ以上、さらには３０ｍ２／ｇ以上、特に４０ｍ２／ｇ以上のＣａＯ粉末を最も好ましく用いることができる。
【００１４】
一方、樹脂成分としては、吸湿剤の水分除去作用を妨げないものであれば特に限定的でなく、好ましくは気体透過性高分子材料（すなわち、ガスバリアー性の低い高分子材料）を好適に用いることができる。例えば、フッ素系、ポリオレフィン系、ポリアクリル系、ポリアクリロニトリル系、ポリアミド系、ポリエステル系、エポキシ系、ポリカーボーネート系等の高分子材料が挙げられる。気体透過性は、最終製品の用途、所望の特性等に応じて適宜設定すれば良い。
【００１５】
本発明では、これら高分子材料の中でも、フッ素系、ポリオレフィン系等が好ましい。具体的には、フッ素系としては、ポリテトラフルオロエチレン、ポリクロロトリフルオロエチレン、ポリビニリデンフルオライド、エチレン−テトラフルオロエチレン共重合体等が挙げられる。ポリオレフィン系としては、ポリエチレン、ポリプロピレン、ポリブタジエン、ポリイソプレン等のほか、これらの共重合体等が挙げられる。これら樹脂成分のうち、本発明では、フッ素系樹脂が好ましい。
【００１６】
本発明では、吸湿剤及び樹脂成分の含有量はこれらの種類等に応じて適宜設定すれば良いが、通常は吸湿剤及び樹脂成分の合計量を１００重量％として吸湿剤３０〜９５重量％程度及び樹脂成分７０〜５重量％程度にすれば良い。好ましくは吸湿剤５０〜８５重量％程度及び樹脂成分５０〜１５重量％、最も好ましくは吸湿剤５５〜８５重量％程度及び樹脂成分４５〜１５重量％とすれば良い。
【００１７】
本発明では、その効果を妨げない範囲内で、必要に応じて他の成分を適宜添加することもできる。例えば、ガス吸収性を示す材料（ガス吸着剤）を配合することができる。ガス吸着剤としては、シリカ、アルミナ、合成ゼオライト等の無機多孔質材料を例示することができる。ガス吸着剤の含有量は限定的でないが、通常は吸湿剤及び樹脂成分の合計量１００重量部に対して３〜１５重量部程度とすれば良い。
【００１８】
また、本発明の吸湿性成形体は、必要に応じてその表面上の一部又は全部に樹脂成分を含む樹脂被覆層が形成されていても良い。これにより、吸湿性成形体の吸湿性能を制御することができる。樹脂被覆層の樹脂成分としては、気体透過性の高い材料であれば良く、具体的には吸湿性成形体に含まれる上記樹脂成分と同様のものを採用することができる。好ましくは、上記ポリオレフィン系のものを使用することができる。
【００１９】
上記樹脂成分中には、必要に応じて無機材料又は金属材料からなる粉末を分散させても良い。これにより、急激な温度変化又は湿度変化に対する耐久性等をより高めることができる。特に、マイカ、アルミニウム粉等のリーフィング現象を示す粉末（鱗片状粒子）が好ましい。上記粉末の含有量は特に限定的でないが、通常は樹脂被覆層中３０〜５０重量％程度とすれば良い。
【００２０】
樹脂被覆層の厚さは、所望の吸湿性能、樹脂被覆層で用いる樹脂成分の種類等に応じて適宜設定できるが、通常は０．５〜２０μｍ程度、好ましくは０．５〜１０μｍとすれば良い。このため、上記粒子の粒径は、一般に樹脂被覆層の厚さよりも小さくなるように設定すれば良い。
【００２１】
本発明の吸湿性成形体は、これらの各成分を均一に混合し、所望の形状に成形することによって得られる。この場合、吸湿剤、ガス吸着剤等は予め十分乾燥させてから配合することが好ましい。また、樹脂成分との混合に際しては、必要に応じて加熱して溶融状態としても良い。成形方法は、公知の成形又は造粒方法を採用すれば良く、例えばプレス成形（ホットプレス成形等を含む。）、押し出し成形等のほか、転動造粒機、２軸造粒機等による造粒を適用することができる。
【００２２】
吸湿性成形体がシート状である場合、このシート状成形体をさらに延伸加工したものも吸湿性シートとして好適に用いることができる。延伸加工は、公知の方法に従って実施すれば良く、一軸延伸、二軸延伸等のいずれであっても良い。
【００２３】
また、樹脂被覆層を形成する場合、その形成方法は限定的でなく、公知の積層方法等に従って実施すれば良い。例えば、吸湿性成形体がシートである場合は、そのシートの表面及び裏面の少なくとも一方に、予め成形された樹脂被覆層用シート又はフィルムを積層すれば良い。
【００２４】
例えば、図１に示すように、吸湿性シート（１）の裏面に樹脂被覆層（２）を形成することができる。また、図２に示すように、吸湿性シート（１）の表及び裏面に樹脂被覆層（２）（２）を形成することもできる。
【００２５】
吸湿性成形体をシート状とする場合のシート厚さは、最終製品の使用目的等に応じて適宜設定すれば良い。例えば、吸湿性成形体をキャパシタ等の電子デバイスに適用する場合は、通常５０〜４００μｍ程度、好ましくは１００〜２００μｍとすれば良い。これらシート厚さは、樹脂被覆層を有する場合は、樹脂被覆層を含めた厚さである。
【００２６】
本発明の吸湿性成形体は、樹脂成分がフィブリル化されていることが好ましい。フィブリル化によって、いっそう優れた吸湿性を発揮することができる。フィブリル化は、吸湿性成形体の成形と同時に実施しても良いし、あるいは成形後の加工により実施しても良い。例えば、樹脂成分と吸湿剤とを乾式混合して得られた混合物を圧延することにより樹脂成分のフィブリル化を行うことができる。また例えば、本発明成形体をさらに前記のように延伸加工を施すことによってフィブリル化を行うことができる。より具体的には、ＣａＯ、ＢａＯ及びＳｒＯの少なくとも１種の吸湿剤粉末とフッ素系樹脂粉末（例えば、ポリテトラフルオロエチレン等）とを乾式混合した後、得られた混合物を圧延することによりフィブリル化された吸湿性成形体を製造することができる。圧延又は延伸は、公知の装置を用いて実施すれば良い。フィブリル化の程度は、最終製品の用途、所望の特性等に応じて適宜調整することができる。吸湿剤粉末は、前記の比表面積を有するものを用いることが好ましい。フッ素系樹脂粉末は限定的でなく、公知又は市販のフッ素系樹脂粉末（粒度）をそのまま使用すれば良い。
【００２７】
本発明の吸湿性成形体は、吸湿が必要な箇所又は部位に常法により設置すれば良い。例えば、電子デバイスの容器内雰囲気中の水分を吸湿する場合は、容器内面の一部又は全部に吸湿性成形体を固定すれば良い。また、有機電解質を用いるキャパシタ、電池等において、有機電解質中の水分を吸湿する場合は、有機電解質中に吸湿性成形体を存在させれば良い。
【００２８】
上記の固定方法は、容器に確実に固定できる方法であれば特に制限されない。例えば、吸湿性成形体と容器とを公知の粘着テープ、接着剤（好ましくは無溶剤型接着剤）等により貼着する方法、吸湿性成形体を容器に熱融着させる方法、ビス等の固定部材により成形体を容器に固定する方法等が挙げられる。
【００２９】
例えば、図３に示すように、表及び裏面に樹脂被覆層を有する吸湿性シートにおいて、離型紙（４）を有する接着層（３）をシート上に形成すれば、使用時に離型紙を剥がし、接着層により固定することができる。また、図４に示すように、エチレンビニルアルコールコポリマー（ＥＶＯＨ）等を用いた無溶剤型接着剤（５）により容器に固定することもできる。無溶剤型接着剤は、市販品を用いることもできる。
【００３０】
本発明によれば、吸湿性成形体を採用しているので、電子デバイス等の装置内部に侵入した水分をより容易かつ確実に除去することができる。
【００３１】
これにより、乾燥手段の設置を機械化することも可能となる。また、これに伴い、雰囲気内に水分が侵入する機会が減り、当初から高い乾燥状態をもつ雰囲気を作り出すことができる。すなわち、高い乾燥状態でデバイスを製造できるとともに製造後も確実に水分を除去できるので、より安定性・信頼性の高いデバイスを工業的規模で提供することが可能となる。
【００３２】
また、乾燥手段として従来の乾燥剤（粉末）をそのまま用いた場合と異なり、粉末が脱落して容器に散乱するという問題も回避することができる。さらに、粉末を使用する場合は収納部の確保が必要であったが、本発明ではそのような必要がなくなり、デバイスの小型化・軽量化にも貢献することができる。
【００３３】
このような特徴をもつ本発明の吸湿性成形体は、電子材料、機械材料、自動車、通信機器、建築材料、医療材料、精密機器等のさまざまな用途への応用が期待される。
【実施例】
【００３４】
以下、実施例を示し、本発明の特徴とするところをより一層明確にする。但し、本発明は、これら実施例に限定されるものではない。
【００３５】
実施例１
シート状の吸湿性成形体を作製した。
【００３６】
吸湿剤であるＣａＯ粉末（純度９９．９％）を９００℃で１時間加熱して十分脱水させ、次いで１８０〜２００℃の限率乾燥雰囲気中で冷却し、最終的に室温まで冷却した。得られたＣａＯ（ＢＥＴ比表面積約３ｍ２／ｇ）６０重量％及び樹脂成分としてポリエチレン（分子量：約１０万）４０重量％を乾式混合した後、約２３０℃に加熱して溶融で混練し、この混練物をＴダイで押し出してシート状に成形することにより、厚さ３００μｍのシート状吸湿性成形体を得た。
【００３７】
実施例２
実施例１と同じ組成のシート状吸湿性成形体の表及び裏面に同時押出で低密度ポリエチレンからなる樹脂被覆層（各厚さ約３μｍ）を積層し、合計厚さ３００μｍとなるようにシートを成形した。
【００３８】
実施例３
実施例１と同じ組成のシート状吸湿性成形体の表及び裏面に同時押出で低密度ポリエチレンからなる樹脂被覆層（各厚さ約１２μｍ）を積層し、合計厚さ３００μｍとなるようにシートを成形した。
【００３９】
試験例１
実施例１〜３で得られたシートについて、吸湿による重量経時変化を調べた。各シート片（縦２５ｍｍ×横１４ｍｍ×厚さ３００μｍ）を温度５０℃及び相対湿度８０％ＲＨの雰囲気下に設置し、一定時間ごとの重量増加率（％）を測定した。重量増加率（％）は、次式により求めた。
重量増加率（％）＝（シート片の重量増加／試験前の吸湿剤の重量）×１００
その結果を表１及び図５に示す。
【００４０】
【表１】
2006291224.tif 000002
【００４１】
なお、図５には、比較のため、２種類の吸湿剤の粉末のみの重量変化を調べた結果も併せて示す。図５中、黒い丸印は酸化カルシウム粉末単独（純度９９．９％）、白い丸印は酸化カルシウム粉末単独（純度９８．０％）、黒い三角印は実施例１、白い三角印は実施例２、黒い四角印は実施例３をそれぞれ示す。
【００４２】
図５の結果からも明らかなように、本発明の吸湿性成形体では、適度な吸湿作用が得られることがわかる。これにより、本発明の吸湿性成形体を電子デバイス等に設置した場合、電子デバイス内の初期水分を除去できるとともに、封止剤を通過して侵入してきた水分も確実に除去できることがわかる。
【００４３】
実施例４
吸湿剤としてＳｒＯ粉末（粒度１０μｍパス）６０重量％及び樹脂成分としてフッ素系樹脂（ポリテトラフルオロエチレン（ＰＴＦＥ））４０重量％を用いた。これらを粉末状態で十分に混合した。得られた混合物を圧延ロールでシート状に圧延成形し、厚さ３００μｍのシートを得た。得られたシートは、ＰＴＦＥ樹脂がフィブリル化されており、ＳｒＯを含有した多孔質構造体となっていた。
【００４４】
実施例５
吸湿剤としてＳｒＯ粉末（粒度１０μｍパス）６０重量％及び樹脂成分としてポリエチレン４０重量％を使用したほかは、実施例１と同様にして厚さ３００μｍのシート状吸湿性成形体を得た。
【００４５】
実施例６
吸湿剤として実施例１と同じＣａＯ粉末を用いたほかは、実施例４と同様にして厚さ３００μｍのフィブリル化されたシートを得た。
【００４６】
試験例２
実施例４〜５で得られたシートについて、吸湿による重量経時変化を調べた。各シート片（縦２５ｍｍ×横１４ｍｍ×厚さ３００μｍ）を温度２０℃及び相対湿度６５％ＲＨの雰囲気下に設置し、一定時間ごとの重量増加率（％）を測定した。重量増加率は、試験例１と同様にして算出した。その結果を表２及び図６に示す。
【００４７】
【表２】
2006291224.tif 000003
【００４８】
実施例７
吸湿剤としてＢＥＴ比表面積４８ｍ２／ｇのＣａＯ粉末（粒度１０μｍパス）６０重量％及び樹脂成分としてポリエチレン（分子量：約１０万）４０重量％を用いた。これらを乾式混合した後、約２３０℃に加熱して溶融で混練し、この混練物をＴダイで押し出してシート状に成形することにより、厚さ３００μｍのシート状吸湿性成形体を得た。なお、上記ＣａＯ粉末は、水酸化カルシウムを窒素ガス中５００℃で焼成し、上記比表面積に調整したものを用いた。
【００４９】
実施例８
吸湿剤として実施例７と同じＣａＯ粉末６０重量％及び樹脂成分としてフッ素系樹脂（ポリテトラフルオロエチレン（ＰＴＦＥ））粉末４０重量％を用いた。これらを粉末状態で十分混合した。得られた混合物を圧延ロールでシート状に圧延成形し、厚さ３００μｍのシートを得た。得られたシートは、ＰＴＦＥ樹脂がフィブリル化されており、ＣａＯを含有した多孔質構造体となっていた。
【００５０】
試験例３
実施例７及び８で得られたシートについて、吸湿による重量経時変化を調べた。各シート片（縦２５ｍｍ×横１４ｍｍ×厚さ３００μｍ）を温度２０℃及び相対湿度６５％ＲＨの雰囲気下に設置し、一定時間ごとの重量増加率（％）を測定した。重量増加率は、試験例１と同様にして算出した。その結果を表３及び図７に示す。なお、吸湿剤単独（高比表面積ＣａＯ）による試験結果も併せて示す。
【００５１】
【表３】
2006291224.tif 000004
【００５２】
試験例４
実施例１及び６で得られたシートについて、試験例３と同様の試験を実施した。その結果を表４及び図８に示す。なお、吸湿剤単独（低比表面積ＣａＯ）による試験結果も併せて示す。
【００５３】
【表４】
2006291224.tif 000005
【００５４】
実施例９
吸湿剤であるＢａＯ粉末を９００℃で１時間加熱して十分脱水させ、次いで１８０〜２００℃の限率乾燥雰囲気中で冷却し、最終的に室温まで冷却した。このＢａＯ６０重量％及び樹脂成分としてポリエチレン（分子量：約１０万）４０重量％を乾式混合した後、約２３０℃に加熱して溶融で混練し、この混練物をＴダイで押し出してシート状に成形することにより、厚さ３００μｍのシート状吸湿性成形体を得た。
【００５５】
実施例１０
吸湿剤として実施例９と同じＢａＯ６０重量％及び樹脂成分としてフッ素系樹脂（ポリテトラフルオロエチレン（ＰＴＦＥ））４０重量％を粉末状態で十分混合した。得られた混合物を圧延ロールでシート状に圧延成形し、厚さ３００μｍのシートを得た。得られたシートは、ＰＴＦＥ樹脂がフィブリル化されており、ＢａＯを含有した多孔質構造体となっていた。
【００５６】
試験例５
実施例９及び１０で得られたシートについて、試験例３と同様の試験を実施した。その結果を表５及び図９に示す。なお、吸湿剤単独による試験結果も併せて示す。
【００５７】
【表５】
2006291224.tif 000006
【００５８】
試験例６
実施例４、６、８及び１０で得られたシートについて、試験例３と同様の試験を実施した。その結果を表６及び図１０に示す。
【００５９】
【表６】
2006291224.tif 000007
【００６０】
以上の結果より、本発明吸湿体はいずれも優れた吸湿性を発揮できることがわかる。とりわけ、ＢＥＴ比表面積４８ｍ２／ｇという高比表面積のＣａＯ粉末を用いて成形した実施例８の成形体が最も高い吸湿性を示すことがわかる。また、ＣａＯは、安全性が高いという点からも他のものよりも好ましいと言える。
【図面の簡単な説明】
【００６１】
【図１】図１は、本発明の吸湿性成形体の一例を示す図である。
【図２】図２は、本発明の吸湿性成形体の一例を示す図である。
【図３】図３は、本発明の吸湿性成形体の一例を示す図である。
【図４】図４は、本発明の吸湿性成形体の一例を示す図である。
【図５】図５は、試験例１における重量経時変化を調べた結果を示す図である。
【図６】図６は、試験例２における重量経時変化を調べた結果を示す図である。
【図７】図７は、試験例３における重量経時変化を調べた結果を示す図である。
【図８】図８は、試験例４における重量経時変化を調べた結果を示す図である。
【図９】図９は、試験例５における重量経時変化を調べた結果を示す図である。
【図１０】図１０は、試験例６における重量経時変化を調べた結果を示す図である。
【図１】
2006291224.tif 000008
【図２】
2006291224.tif 000009
【図３】
2006291224.tif 000010
【図４】
2006291224.tif 000011
【図５】
2006291224.tif 000012
【図６】
2006291224.tif 000013
【図７】
2006291224.tif 000014
【図８】
2006291224.tif 000015
【図９】
2006291224.tif 000016
【図１０】
2006291224.tif 000017